(57)【要約】【課題】改善された外観を有するポリウレタンゲルの製造方法を提供することを課題とする。【解決手段】親水性ポリウレタンプレポリマーと水とを含む混合物をゲル化する工程を含み、前記親水性ポリウレタンプレポリマーが、ポリイソシアネート成分とポリオール成分を含み、前記ポリオール成分が、オキシエチレン基を含むポリオキシアルキレン鎖を少なくとも１種類有し、前記オキシエチレン基が、前記ポリオキシアルキレン鎖の全分子量の５０〜９５重量％の割合を占め、前記ポリイソシアネート成分と水とが、前記混合物中に、０．０４：１〜０．０８：１の割合で含まれることを特徴とするポリウレタンゲルの製造方法により上記課題を解決する。【選択図】なし【特許請求の範囲】
【請求項１】
親水性ポリウレタンプレポリマーと水とを含む混合物をゲル化する工程を含み、
前記親水性ポリウレタンプレポリマーが、ポリイソシアネート成分とポリオール成分を含み、
前記ポリオール成分が、オキシエチレン基を含むポリオキシアルキレン鎖を少なくとも１種類有し、
前記オキシエチレン基が、前記ポリオキシアルキレン鎖の全分子量の５０〜９５重量％の割合を占め、
前記ポリイソシアネート成分と水とが、前記混合物中に、０．０４：１〜０．０８：１の割合で含まれることを特徴とするポリウレタンゲルの製造方法。
【請求項２】
前記混合物が、更に可塑剤を含み、
前記可塑剤が、ポリオキシプロピル化グリセリン、ポリオキシプロピル化ソルビトール、オキシエチレン基とオキシプロピレン基を含みそのうちオキシプロピレン基が全分子量の６０〜９０重量％を占めるポリアルキレングリコール、オキシエチレン基とオキシプロピレン基を含みそのうちオキシプロピレン基がポリオキシアルキレン鎖の全分子量の３０〜９０重量％を占めるポリアルキレングリコールのモノエーテル、及びグリコールジエーテル類からなる群から選択される請求項１に記載のポリウレタンゲルの製造方法。
【請求項３】
前記混合物が、界面活性剤として、ポリオキシエチレンポリオキシプロピレンブロックポリマーを更に含有する請求項１又は２に記載のポリウレタンゲルの製造方法。
【請求項４】
親水性ポリウレタンプレポリマーと水と電解質とを含む混合物をゲル化する工程を含み、
前記親水性ポリウレタンプレポリマーが、ポリイソシアネート成分とポリオール成分を含み、
前記ポリオール成分が、オキシエチレン基を含むポリオキシアルキレン鎖を少なくとも１種類有し、
前記オキシエチレン基が、前記ポリオキシアルキレン鎖の全分子量の５０〜９５重量％の割合を占め、
前記ポリイソシアネート成分と水とが、前記混合物中に、０．０４：１〜０．０８：１の割合で含まれることを特徴とする電極用パッドの製造方法。
【発明の詳細な説明】
【技術分野】
【０００１】
本発明は、ポリウレタンゲルの製造方法及び電極用パッドの製造方法に関する。更に詳しくは、本発明は、改善された外観を有するポリウレタンゲル及び電極用パッドに関する。本発明の電極用パッドは、心電計、脳波計、筋電計等の記録装置に人体表面からの電気信号を伝えたり、又は低周波電極のように装置から電気信号を人体表面に伝えたりする時に装置の金属電極面と人体皮膚面との間に介在させてそれらの間の機械的ならびに電気的接続状態を良好に保つための電極用パッド、特に吸引式電極に好適な電極用パッドに好適に使用できる。
【背景技術】
【０００２】
従来、この種の電極用パッドにはゲル状のポリウレタン（ポリウレタンゲル）を使用する親水性ゲル成形品を使用するものが増えてきた。しかし、使用中、十分な強度を有し、水分の保持性が高く導電性を維持し、かつポリウレタンゲルの柔軟性を保持する親水性ゲル成形品が少なく、使用途中で取り替えねばならないという課題があった。
上記課題を解決しうる電極用パッドが特開２００４−４３５７７号公報（特許文献１）で報告されている。上記公報では、電極用パッドに特定の可塑剤を使用することによって、優れた性能の電極用パッドが得られると記載されている。
【先行技術文献】
【特許文献】
【０００３】
【特許文献１】特開２００４−４３５７７号公報
【発明の概要】
【発明が解決しようとする課題】
【０００４】
上記公報に記載の電極用パッドは、水分保持性が高く、導電性に優れ、ポリウレタンゲルの柔軟性も優れていた。しかし、ゲル表面に気泡荒れ等による凹凸が発生することにより外観の悪いゲルが形成されることがあり、外観の改善されたポリウレタンゲルの製造方法の提供が望まれていた。
【課題を解決するための手段】
【０００５】
かくして本発明によれば、親水性ポリウレタンプレポリマーと水とを含む混合物をゲル化する工程を含み、
前記親水性ポリウレタンプレポリマーが、ポリイソシアネート成分とポリオール成分を含み、
前記ポリオール成分が、オキシエチレン基を含むポリオキシアルキレン鎖を少なくとも１種類有し、
前記オキシエチレン基が、前記ポリオキシアルキレン鎖の全分子量の５０〜９５重量％の割合を占め、
前記ポリイソシアネート成分と水とが、前記混合物中に、０．０４：１〜０．０８：１の割合で含まれることを特徴とするポリウレタンゲルの製造方法が提供される。
【０００６】
更に、本発明によれば、親水性ポリウレタンプレポリマーと水と電解質とを含む混合物をゲル化する工程を含み、
前記親水性ポリウレタンプレポリマーが、ポリイソシアネート成分とポリオール成分を含み、
前記ポリオール成分が、オキシエチレン基を含むポリオキシアルキレン鎖を少なくとも１種類有し、
前記オキシエチレン基が、前記ポリオキシアルキレン鎖の全分子量の５０〜９５重量％の割合を占め、
前記ポリイソシアネート成分と水とが、前記混合物中に、０．０４：１〜０．０８：１の割合で含まれることを特徴とする電極用パッドの製造方法が提供される。
【発明の効果】
【０００７】
本発明によれば、水分保持性が高く、柔軟性に優れ、かつ外観が改善されたポリウレタンゲル及び電極用パッドを提供できる。
また、混合物が、更に可塑剤を含み、
可塑剤が、ポリオキシプロピル化グリセリン、ポリオキシプロピル化ソルビトール、オキシエチレン基とオキシプロピレン基を含みそのうちオキシプロピレン基が全分子量の６０〜９０重量％を占めるポリアルキレングリコール、オキシエチレン基とオキシプロピレン基を含みそのうちオキシプロピレン基がポリオキシアルキレン鎖の全分子量の３０〜９０重量％を占めるポリアルキレングリコールのモノエーテル、及びグリコールジエーテル類からなる群から選択される場合、水分保持性が高く、かつ外観が改善され、更に柔軟性に優れたポリウレタンゲルを提供できる。
更に、混合物が、界面活性剤として、ポリオキシエチレンポリオキシプロピレンブロックポリマーを更に含有する場合、水分保持性がより高く、柔軟性に優れ、かつ外観が改善されたポリウレタンゲルを提供できる。
【発明を実施するための形態】
【０００８】
本発明のポリウレタンゲルは、親水性ポリウレタンプレポリマーを含む混合物をゲル化することにより得られる。ここで、親水性ポリウレタンプレポリマーは、ポリイソシアネート成分とポリオール成分を含んでいる。ポリウレタンゲルは、ポリイソシアネート成分とポリオール成分とがウレタン反応することにより形成できる。
（親水性ポリウレタンプレポリマー）
（１）ポリイソシアネート成分
ポリイソシアネート成分としては、公知のポリイソシアネートに由来する成分を用いることができる。ポリイソシアネートとしては、メチレンジフェニルジイソシアネート、トルエンジイソシアネート、ヘキサメチレンジイソシアネート、イソホロンジイソシアネート、シクロヘキサンジイソシアネート、４，４’−ジシクロヘキシルメタンジイソシアネート等が挙げられる。これらポリイソシアネートは単独で用いてもよく、２種以上を混合して用いてもよい。
【０００９】
（２）ポリオール成分
ポリオール成分は、オキシエチレン基を含むポリオキシアルキレン鎖を少なくとも１種類有している。ポリオキシアルキレン鎖には、オキシエチレン基以外に、オキシプロピレン基、オキシブチレン基等が含まれる。ポリオキシアルキレン鎖は、分子量５００〜３０００のものが好適に用いられる。ポリオキシアルキレン鎖は、例えば、エチレンオキサイド、プロピレンオキサイド、ブチレンオキサイド等の少なくとも１種以上の単量体を重合させて得ることができる。また、ポリオキシアルキレン鎖には、ヘプタンジオール、ヘキサンジオール、シクロヘキサンジオール等の他のポリオールに由来する単位を一部含んでいてもよい。またポリオキシアルキレン鎖として共重合体を使用する場合、共重合体の構成はランダム共重合体であってもブロック共重合体であってもよい。
【００１０】
ここで、オキシエチレン基は、ポリオキシアルキレン鎖の全分子量の５０〜９５重量％の割合を占めている。５０重量％未満の場合は、水への分散性が悪くなり、成型されるゲルが離水することがある。９５重量％より多い場合は、ゲルが柔らかくなり、強度が不充分となることがある。より好ましいオキシエチレン基の占有割合は、６０〜８０重量％である。
【００１１】
（３）ポリイソシアネート成分とポリオール成分との割合
ポリイソシアネート成分は、親水性ポリウレタンプレポリマー中に、ポリイソシアネート成分と前記ポリオール成分の合計量に対して、１５〜２５重量％含まれていることが好ましい。ポリイソシアネート成分の含有量が１５重量％未満の場合、ゲル化が不十分となり、ゲルの保形性が悪くなることで強度が低下することがある。２５重量％より多い場合は、強度が低下すること（特に、経時により強度が低下すること）がある。ここで、ポリイソシアネート成分の含有量を増やすことにより、単純に強度が上がることはない。この理由は、含有量を増やすと、ポリイソシアネート成分とポリオール成分との架橋点間の分子量が減少し、その結果、強度が低下するからであると考えられる。より好ましいポリイソシアネート成分の含有量は、１７〜２３重量％である。
【００１２】
（水）
ポリイソシアネート成分と水とは、混合物中に、０．０４：１〜０．０８：１の割合で含まれている。この割合で水が含まれていることで、改善された外観のポリウレタンゲルが得られる。ポリイソシアネート成分の割合が０．０４より少ない場合、強度が低下するだけでなく、ゲルが十分に固まらず成形が困難となることがある。０．０８より多い場合、ゲル化時の発泡が激しく、ゲルの外観が悪くなることがある。好ましい割合は０．０５：１〜０．０７５：１である。
【００１３】
また、水の含有量は、ポリウレタンゲルと水との合計に対して、２０〜９５重量％であることが好ましい。水の含有量が２０重量％未満である場合、生成したゲルが硬くなりすぎ被着体に適合できないことがある。９５重量％を超える場合、十分な強度を有するゲルが生成しないことがある。より好ましい含有量は、５０〜８０重量％である。
【００１４】
（他の成分）
（ｉ）混合物は、更に可塑剤を含んでいてもよい。
可塑剤は、親水性ポリウレタンプレポリマーと水との間の良好な親和性を保つ役割を有する。可塑剤を含むことで、ゲル形成時に水分が分離せず所望の形状を保ち、使用中の水分保持性がよく、乾燥した場合もゲルの柔軟性を確保できる。
【００１５】
可塑剤としては、特に限定されないが、主骨格にポリオキシアルキレン鎖を有し、そのポリオキシアルキレン鎖は主にオキシエチレン、オキシプロピレンからなるポリアルキレングリコール型油剤で、トリオール、ジオール、モノオール、及び他のポリオール、並びに水酸基を含まないタイプが挙げられる。例えば、
・ポリオキシプロピル化グリセリン（平均分子量は２００〜５０００が好適）、
・ポリオキシプロピル化ソルビトール（平均分子量は３００〜５０００が好適）、
・２種以上のオキシアルキレン鎖を含有する可塑剤
（ａ）オキシエチレン基とオキシプロピレン基を含み、そのうちオキシプロピレン基が全分子量の６０〜９０重量％を占めるポリアルキレングリコール（平均分子量は２００〜６０００が好適）、
（ｂ）オキシエチレン基とオキシプロピレン基を含み、そのうちオキシプロピレン基がポリオキシアルキレン鎖の全分子量の３０〜９０重量％を占めるポリアルキレングリコールのモノエーテル（平均分子量は２００〜４０００が好適）、及び
・グリコールジエーテル類が挙げられる。
【００１６】
２種以上のオキシアルキレン鎖を含有する可塑剤は、ランダム共重合体であってもブロック共重合体であってもよい。可塑剤（ｂ）に含まれるポリアルキレングリコールのモノエーテルの一方の水酸基は、例えば、アルキル基とエーテル結合している。
グリコールジエーテル類の具体例としては、エチレングリコールジメチルエーテル、ジエチレングリコールジメチルエーテル、トリエチレングリコールジメチルエーテル、テトラエチレングリコールジメチルエーテル、ポリエチレングリコールジメチルエーテル、ジエチレングリコールジエチルエーテル、ジエチレングリコールエチルメチルエーテル、エチレングリコールジブチルエーテル、ジエチレングリコールジブチルエーテル、ジプロピレングリコールジメチルエーテル、トリプロピレングリコールジメチルエーテル等を挙げることができる。
【００１７】
可塑剤の混合物中の含有量は５〜３０重量％が好ましい。可塑剤の含有量が５重量％未満の場合は、乾燥時の柔軟性が小さく、ポリウレタンゲルの被着体に十分適合しないことがある。また、３０重量％を超える場合は、ポリウレタンゲルが柔らかくなりすぎ、形状を保持できないことがある。より好ましい含有量は１０〜２０重量％である。
【００１８】
（ｉｉ）混合物は、界面活性剤を更に含有していてもよい。界面活性剤には、ポリウレタンプレポリマーと水との相溶性を増大する作用を有し、ゲル化後の離水防止、電解質溶液の安定化、生成したゲルの自着防止等に効果がある。
界面活性剤の具体例として、オキシエチレンアルキルエーテル、ポリオキシエチレンアルキルフェニルエーテル、ポリオキシエチレンポリオキシプロピレングリコール、ポリオキシエチレン硬化ひまし油等を挙げることができるが、特に好適なものとしてポリオキシエチレンポリオキシプロピレンブロックポリマー（平均分子量は約１０００〜８０００が好適）が挙げられる。
【００１９】
（ｉｉｉ）混合物は、鎖延長剤を更に含有していてもよい。鎖延長剤としては、公知の材料を用いることができる。例えば、エチレングリコール、プロピレングリコール、ブタンジオール等のジオール類、エチレンジアミン、トルエンジアミン、イソホロンジアミン等のジアミン類が挙げられる。
（ｉｖ）混合物には、その他の添加剤としてウレタンプレポリマーの反応促進剤としてのトリエタノールアミン等のアミン類、炭酸ナトリウム、ケイ酸ナトリウム等、ｐ−トルエンスルホン酸のような酸性物質の反応抑制剤、アエロジルのようなゲル補強用充填材、アミカルのような防黴剤、着色剤等を添加できる。
【００２０】
（５）ゲル化
親水性ポリウレタンプレポリマーを含む混合物は、ゲル化することでポリウレタンゲルとなる。
混合物中の親水性ポリウレタンプレポリマーの含有量は５〜３０重量％であることが好ましい。親水性ポリウレタンプレポリマーの含有量が５重量％未満である場合は、十分な強度を有するゲルが生成しないことがある。また、３０重量％を超える場合は、ゲルが硬くなりすぎ被着体に適合できないことがある。より好ましい含有量は１０〜２０重量％である。
【００２１】
ゲル化は、親水性ポリウレタンプレポリマーと水、可塑剤、界面活性剤、電解質、反応促進剤等を含む混合液を、各配合物が均一に混じり合うように攪拌した後、金型容器等に注入し、適切な温度、湿度環境下に保持して反応（架橋）、熟成させることでゲル化させる。
反応温度は、２０〜５０℃が好ましい。反応湿度は、４０〜７０％ＲＨが好ましい。反応時間は、成形物に合わせて適宜調整されるが、およそ３〜６０分間とすることができる。ゲル化は必要に応じて加熱、冷却や、ｐＨ調整等の処理を加えて反応速度を調整してもよい。
ポリウレタンゲルは、ゲル化が終了する前の混合物に対して、例えば押出機やドクターブレード、ローラー等を用いて展延したり、所定の厚みをもった容器に充填したりすることで厚みを調整できる。
【００２２】
（６）ポリウレタンゲル形状
ポリウレタンゲルの形状としては特に制限はないが、楕円形、円形、ハート形、半円形、半楕円形、正方形、長方形、台形、三角形、適用部位に沿った形状、又はこれら組み合わせ等が挙げられる。また、ゲルシートの中心部や周辺部に位置合わせ等の目的で凸部や凹部を設けたり、使用部位の形状に応じて切り込みやくり抜き部分等を設けると、ゲルシートの取り扱い性を向上できる。
【００２３】
（電極用パッド）
電極用パッドは、ポリウレタンゲルと、電解質水溶液とを含んでいる。
（１）電解質水溶液
電解質水溶液は、水と電解質とを含んでいる。
電解質としては、通常用いられる塩化ナトリウム、塩化カリウム等が好適である。電解質の含有量は、ポリウレタンゲルと電解質水溶液との合計に対して、０．１〜５重量％であることが好ましい。電解質の含有量が０．１重量％未満の場合、所望の導電性が得られないことがある。５重量％より多い場合は、電解質成分が多量にゲル表面に析出することがある。より好ましい含有量は、０．２〜２重量％である。
水の含有量は、ポリウレタンゲルの欄に記載した含有量と同じである。
【００２４】
（２）電極用パッドの形成法
電極用パッドの形成法は、ポリウレタンゲル形成用の混合物に電解質水溶液が含まれること以外は、ポリウレタンゲルの形成法と同一の方法を採用できる。特に、電極用パッドの形成法は、親水性ポリウレタンプレポリマーと電解質水溶液とを含む混合物をゲル化する方法が好ましい。この方法では、電極用パッドの水分保持性をより高めることができる。
【００２５】
（３）電極用パッドの用途
電極用パッドは、例えば、心電計、脳波計、筋電計等の装置に人体表面からの電気信号を伝えたり、低周波治療器のように装置から電気信号を人体表面に伝えたりする際に、これら装置を構成する電極と人体表面との間に介在させて、電極と人体表面との機械的及び電気的接続状態を良好に保つ用途に好適に使用できる。
【実施例】
【００２６】
以下、本発明を実施例により具体的に説明するが、本発明はこれらに限定されるものではない。実施例に記載した測定法を以下で説明する。
（引張強度）
外形２２ｍｍ、内径１０ｍｍ及び厚さ８ｍｍのドーナツ形に成型したサンプルをテンシロン万能試験機（日本のオリエンテック社製）により、温度２３℃、湿度５４％、試験速度３００ｍｍ／ｍｉｎの条件で引っ張り、ゲルが千切れる時の荷重を引張強度とする。
更に、上記サンプルを５０℃の熱風乾燥機に入れ、２４０時間後に取り出し、２３±２℃、湿度５３±３％の部屋に２４時間放置した後、上記と同様にして引張強度を測定する。なお、この測定条件は、劣化促進試験であり、２５℃で保管した場合の約１年間の劣化時間に相当する。
上記熱処理後の強度と熱処理前の強度より、下記式を用いて強度の維持率を算出する。
式：維持率（％）＝１００×（熱処理後の強度）÷（熱処理前の強度）
【００２７】
（外観評価）
ポリウレタンゲルの表面を目視で観察し、凹凸の有無で外観を評価する。評価基準を下記する。
○：表面が平滑で凹凸が見られない。
△：１ｃｍ2当たり凹凸が１〜２個見られる。
×：１ｃｍ2当たり凹凸が３個以上見られる。
【００２８】
実施例１
水２０ｇ、ポリオキシプロピル化グリセリン（三洋化成工業社製サンニックスＧＰ−４００、平均分子量４００）５．５ｇ、ポリオキシエチレンポリオキシプロピレンブロックポリマー（第一工業製薬社製エパン４５０、平均分子量２４００）０．１７ｇ、ヨートルＤＰ−９５（三井化学社製抗菌剤）０．００７２ｇ、塩化ナトリウム０．１５ｇを加え撹拌溶解する。この水溶液とポリウレタンプレポリマー（青木油脂工業社製プレポリマー６６０、メチレンジフェニルジイソシアネート（ＭＤＩ）：エチレンオキサイド（ＥＯ）：プロピレンオキサイド（ＰＯ）＝２３：６２：１５（重量％））４．４ｇを混合、すばやく撹拌し２０秒後に所定型に流す。型を温度２５℃、湿度６０％で３分間保持、反応及び固化させた後、型よりゲルを取り出し、更に温度３０℃、湿度４５％で５分間保持、反応及び熟成させた。得られたポリウレタンゲルをアルミラミネートフィルム袋内に密封した。
得られたポリウレタンゲルの引張強度を測定し、結果を表１に示す。
【００２９】
実施例２
ポリウレタンプレポリマーの使用量を５．８ｇとしたこと以外は実施例１と同様にしてポリウレタンゲルを得た。得られたポリウレタンゲルの引張強度を測定し、結果を表１に示す。
実施例３
ポリウレタンプレポリマーの使用量を６．７ｇとし、ポリウレタンプレポリマーをＭＤＩ：ＥＯ：ＰＯ＝１７：６６：１７（重量％）のもの（青木油脂工業社製プレポリマー４６０）に変えたこと以外は実施例１と同様にしてポリウレタンゲルを得た。得られたポリウレタンゲルの引張強度を測定し、結果を表１に示す。
実施例４
ポリウレタンプレポリマーの使用量を６．７ｇとしたこと以外は実施例１と同様にしてポリウレタンゲルを得た。得られたポリウレタンゲルの引張強度を測定し、結果を表１に示す。
【００３０】
比較例１
ポリウレタンプレポリマーの使用量を７．０ｇとしたこと以外は実施例２と同様にしてポリウレタンゲルを得た。得られたポリウレタンゲルの引張強度を測定し、結果を表１に示す。
【００３１】
【表１】
2011201955.tif 000002
【００３２】
表１から、ポリイソシアネート成分と水とが、混合物中に、０．０４：１〜０．０８：１の割合で含まれるポリウレタンゲルは、外観が良好であることが分かる。